(57)【要約】  本発明は、正極；負極；有機バインダー及び無機物粒子を含むコーティング層を含む分離膜；及びオリゴマーが重合されて形成されるゲルポリマー電解質；を含み、前記有機バインダーとゲルポリマー電解質がエポキシ開環反応を介して結合されているリチウム二次電池及びこれを製造する方法に関する。【特許請求の範囲】
【請求項１】
正極；
負極；
有機バインダー及び無機物粒子を含むコーティング層を含む分離膜；及び
オリゴマーが重合されて形成されるゲルポリマー電解質；を含み、
前記有機バインダーとゲルポリマー電解質がエポキシ開環反応を介して結合されているリチウム二次電池。
【請求項２】
前記有機バインダーは、エポキシ基、エポキシ基と開環反応が可能な官能基又はこれらの組み合わせを含む、請求項１に記載のリチウム二次電池。
【請求項３】
前記オリゴマーは、エポキシ基、エポキシ基と開環反応が可能な官能基又はこれらの組み合わせを含む、請求項１に記載のリチウム二次電池。
【請求項４】
前記エポキシ基と開環反応が可能な官能基は、水酸基（ＯＨ）、カルボン酸基（ＣＯＯＨ）、アミン基、イソシアネート基、メルカプタン基及びイミド基よりなる群から選択される少なくとも１つ以上の官能基である、請求項２又は３に記載のリチウム二次電池。
【請求項５】
前記有機バインダーは、ハロゲン元素が少なくとも１つ以上置換された炭素数１から５のアルキレン基、炭素数１から５のアルキレンオキシド基、ハロゲン元素が少なくとも１つ以上置換された炭素数１から５のアルキレンオキシド基、イミド基及びセルロイドよりなる群から選択される少なくとも１つ以上を含む単位を含み、
前記単位からなる主鎖にエポキシ基、エポキシ基と開環反応が可能な官能基又はこれらの組み合わせが置換される、請求項１に記載のリチウム二次電池。
【請求項６】
前記オリゴマーは、アルキレンオキシド基を含む単位及びアミン基を含む単位よりなる群から選択される少なくとも１つ以上の単位を含み、
前記単位からなる主鎖にエポキシ基及びエポキシと開環反応が可能な官能基又はこれらの組み合わせが置換される、請求項１に記載のリチウム二次電池。
【請求項７】
正極、負極及びエポキシ基、エポキシ基と開環反応が可能な官能基又はこれらの組み合わせを含む有機バインダー及び無機物粒子を含むコーティング層を含む分離膜からなる電極組立体を電池ケースに挿入する段階；及び
前記電池ケースに前記エポキシ基、エポキシ基と開環反応が可能な官能基又はこれらの組み合わせを含むオリゴマーを含むゲルポリマー電解質用組成物を電池ケース内に注液した後、熱重合させる段階；を含むリチウム二次電池の製造方法。
【請求項８】
前記オリゴマーが熱重合されるとき、前記有機バインダーの官能基とオリゴマーの官能基がエポキシ開環反応する、請求項７に記載のリチウム二次電池の製造方法。
【請求項９】
前記ゲルポリマー電解質用組成物は、開始剤を含まない、請求項７に記載のリチウム二次電池の製造方法。
【請求項１０】
前記ゲルポリマー電解質用組成物は、エポキシ基、エポキシ基と開環反応が可能な官能基又はこれらの組み合わせを含むオリゴマー、リチウム塩、非水性有機溶媒からなる、請求項７に記載のリチウム二次電池の製造方法。
【発明の詳細な説明】
【技術分野】
【０００１】
［関連出願の相互参照］
本出願は、２０１８年４月１０日付韓国特許出願第２０１８−００４１８１２号に基づいた優先権の利益を主張し、当該韓国特許出願の文献に開示された全ての内容は本明細書の一部として含まれる。
【０００２】
本発明は、リチウム二次電池及びこの製造方法に関し、より詳細には、ゲルポリマー電解質を含むリチウム二次電池及びこの製造方法に関する。
【背景技術】
【０００３】
モバイル機器に対する技術の開発と需要の増加に伴い、エネルギー源としての二次電池に対する需要が急激に増加しており、このような二次電池の中でも高いエネルギー密度と作動電位を示し、サイクル寿命が長く、自己放電率が低いリチウム二次電池が商用化されて広く用いられている。
【０００４】
また、最近は、環境問題に対する関心が大きくなるに伴い、大気汚染の主な原因の１つであるガソリン車両、ディーゼル車両など化石燃料を使用する車両を代替可能な電気自動車（ＥＶ）、ハイブリッド電気自動車（ＨＥＶ）などに対する研究が多く進められている。
【０００５】
このような電気自動車（ＥＶ）、ハイブリッド電気自動車（ＨＥＶ）などは、動力源としてニッケル水素金属（Ｎｉ−ＭＨ）二次電池、又は高いエネルギー密度、高い放電電圧及び出力安定性のリチウム二次電池を用いているところ、リチウム二次電池を電気自動車に用いる場合には、高いエネルギー密度と短時間に大きな出力を発揮できる特性とともに、過酷な条件下で１０年以上用いられなければならないので、既存の小型リチウム二次電池より遥かに優れたエネルギー密度、安全性及び長期寿命特性が必然的に求められている。
【０００６】
一般に、リチウム二次電池は、負極（ａｎｏｄｅ）と正極（ｃａｔｈｏｄｅ）、これらの間に介在される分離膜（ｓｅｐａｒａｔｏｒ）及びリチウムイオンの伝達媒質である電解質を用いて製造されるところ、従来の二次電池では、液体状態の電解質、特に非水系有機溶媒に塩を溶解したイオン伝導性有機液体電解質が主に用いられてきた。
【０００７】
しかし、液体状態の電解質を用いる場合、電極物質が劣化して有機溶媒が揮発される可能性が大きいだけでなく、周辺の温度及び電池自体の温度上昇による燃焼などのように安全性に問題が生じる。特に、リチウム二次電池は、充放電を進めるとき、カーボネート有機溶媒の分解及び／又は有機溶媒と電極との副反応により電池内部にガスが発生し、電池の厚さを膨張させるという問題点がある。したがって、電池の性能と安全性の低下が必ずもたらされることになる。
【０００８】
一般に、電池の安全性は、液体電解質＜ゲルポリマー電解質＜固体高分子電解質の順で向上されるが、これに反して電池の性能は減少するものと知られている。現在、固体高分子電解質は、電池性能が劣るため、未だに商業化されていないものと知られている。
【０００９】
一方、リチウム二次電池に用いられる分離膜は、電気化学反応に参加しない非活性素材であるが、電池を作動させるためにリチウムイオンが移動する経路を提供し、正極と負極の物理的接触を分離する素材として、電池の性能及び安定性に大きな影響を及ぼす核心素材中の１つである。
【００１０】
リチウム二次電池の場合、充放電が繰り返される間に発生する運動エネルギーにより容易に熱が出てしまうが、分離膜はこの熱に脆弱である。特に、ポリエチレン（ＰＥ）を用いる分離膜の場合、約１３０℃近くで溶融（溶けること）し始めて気孔が閉鎖される「短絡（ｓｈｕｔ ｄｏｗｎ）」の現象が発生することがあり、１５０℃以上では完全に溶融して内部短絡を防ぐことができず、熱暴走現象が伴うと崩壊（メルトダウン（ｍｅｌｔ ｄｏｗｎ）又は機械的一体性（ｍｅｃｈａｎｉｃａｌ ｉｎｔｅｇｒｉｔｙ）の破壊）することもあり得る。
【００１１】
このような問題を克服するため、最近では、分離膜の表面に無機物粒子と高分子バインダーをコーティングするディップ（Ｄｉｐ）コーティング方式を用いるなど耐久性を強化するための研究が続けられている。
【００１２】
一方、前記のような問題点以外にも、ゲルポリマー電解質と無機物粒子を含むコーティング層が形成された分離膜をともに用いる場合、前記コーティング層と電解質の間の接着力が低いため、二次電池の安定性と性能が低下するという問題点がある。
【００１３】
したがって、耐久性に優れながらもゲルポリマー電解質との密着性に優れた分離膜を用いて、電池の安全性と容量特性を改善することができる二次電池の開発が必要な実情である。
【先行技術文献】
【特許文献】
【００１４】
【特許文献１】韓国公開特許第１０−２０１５−０１３１５１３号公報
【発明の概要】
【発明が解決しようとする課題】
【００１５】
本発明は、前記のような問題点を解決するためのものであって、ゲルポリマー電解質と分離膜の間の密着力を上昇させ、電池の容量特性及び安全性を改善することができるリチウム二次電池を提供するためのものである。
【課題を解決するための手段】
【００１６】
一側面において、本発明は、正極；負極；有機バインダー及び無機物粒子を含むコーティング層を含む分離膜；及びオリゴマーが重合されて形成されるゲルポリマー電解質；を含み、前記有機バインダーとゲルポリマー電解質がエポキシ開環反応を介して結合されているリチウム二次電池を提供する。
【００１７】
前記有機バインダーは、エポキシ基、エポキシ基と開環反応が可能な官能基又はこれらの組み合わせを含んでよい。
【００１８】
前記オリゴマーは、エポキシ基、エポキシ基と開環反応が可能な官能基又はこれらの組み合わせを含んでよい。
【００１９】
前記エポキシ基と開環反応が可能な官能基は、水酸基（ＯＨ）、カルボン酸基（ＣＯＯＨ）、アミン基、イソシアネート基、メルカプタン基及びイミド基よりなる群から選択される少なくとも１つ以上の官能基であってよい。
【００２０】
前記有機バインダーは、ハロゲン元素が少なくとも１つ以上置換された炭素数１から５のアルキレン基、炭素数１から５のアルキレンオキシド基、ハロゲン元素が少なくとも１つ以上置換された炭素数１から５のアルキレンオキシド基、イミド基及びセルロイドよりなる群から選択される少なくとも１つ以上を含む単位を含み、前記単位からなる主鎖にエポキシ基、エポキシ基と開環反応が可能な官能基又はこれらの組み合わせが置換されてよい。
【００２１】
前記オリゴマーは、アルキレンオキシド基を含む単位及びアミン基を含む単位よりなる群から選択される少なくとも１つ以上の単位を含み、前記単位からなる主鎖にエポキシ基及びエポキシ基と開環反応が可能な官能基又はこれらの組み合わせが置換されてよい。
【００２２】
他の側面において、本発明は、正極、負極及びエポキシ基、エポキシ基と開環反応が可能な官能基又はこれらの組み合わせを含む有機バインダー及び無機物粒子を含むコーティング層を含む分離膜からなる電極組立体を電池ケースに挿入する段階；及び前記電池ケースに前記エポキシ基、エポキシ基と開環反応が可能な官能基又はこれらの組み合わせを含むオリゴマーを含むゲルポリマー電解質用組成物を電池ケース内に注液した後、熱重合させる段階を含むリチウム二次電池の製造方法を提供する。
【００２３】
また他の側面において、前記ゲルポリマー電解質用組成物は開始剤を含まない。
【００２４】
一方、前記ゲルポリマー電解質用組成物は、エポキシ基、エポキシ基と開環反応が可能な官能基又はこれらの組み合わせを含むオリゴマー、リチウム塩、非水性有機溶媒からなり得る。
【発明の効果】
【００２５】
本発明によるリチウム二次電池は、ゲルポリマー電解質と分離膜コーティング層内の有機バインダーがエポキシ開環反応によって結合されるので、ゲルポリマー電解質と分離膜の間の密着力に優れている。
【００２６】
ゲルポリマー電解質と分離膜の間の密着力が向上すれば、電解質と分離膜の間の界面抵抗の上昇を抑制させることができるので、容量特性が改善され、機械的安全性及び高温安全性も向上し得る。
【発明を実施するための形態】
【００２７】
以下、本発明についてより詳細に説明する。
【００２８】
本明細書及び特許請求の範囲で用いられた用語や単語は、通常的かつ辞典的な意味に限定して解釈されてはならず、発明者は自身の発明を最良の方法で説明するために、用語の概念を適宜定義することができるとの原則に即し、本発明の技術的思想に適合する意味と概念として解釈されなければならない。
【００２９】
本明細書で用いられる用語は、単に例示的な実施例を説明するために用いられるものであって、本発明を限定しようとする意図のものではない。単数の表現は、文脈上明白に異なって意味しない限り、複数の表現を含む。
【００３０】
本明細書において、「含む」、「備える」、又は「有する」などの用語は、実施された特徴、数字、段階、構成要素、又はこれらの組み合わせが存在することを指定しようとするものであって、１つ又はそれ以上の他の特徴や数字、段階、構成要素、又はこれらの組み合わせなどの存在又は付加可能性をあらかじめ排除するものではないと理解されるべきである。
【００３１】
一方、本発明で特別な言及がない限り「＊」は同一であるか、異なる原子又は化学式の末端部間の連結された部分を意味する。
【００３２】
本発明において、重量平均分子量は、ゲル透過クロマトグラフィー（Ｇｅｌ  Ｐｅｒｍｅａｔｉｏｎ  Ｃｈｒｏｍａｔｏｇｒａｐｈｙ：ＧＰＣ）で測定した標準ポリエチレンに対する換算数値を意味し得るものであり、特に他に規定しない限り、分子量は重量平均分子量を意味し得る。例えば、本発明では、ＧＰＣ条件でＡｇｉｌｅｎｔ社１２００シリーズを用いて測定し、このとき用いられたカラムはＡｇｉｌｅｎｔ社製のＰＬ ｍｉｘｅｄ Ｂカラムを用いることができ、溶媒はＴＨＦを用いることができる。
【００３３】
＜リチウム二次電池＞
本発明によるリチウム二次電池は、正極、負極、有機バインダー及び無機物粒子を含むコーティング層を含む分離膜及びオリゴマーが重合されて形成されるゲルポリマー電解質を含む。このとき、前記有機バインダーとゲルポリマー電解質がエポキシ開環反応を介して結合される。
【００３４】
先ず、分離膜に対して説明する。
【００３５】
前記分離膜は、基材及び前記基材の表面上に形成されるコーティング層を含み、前記コーティング層は有機バインダー及び無機物粒子を含む。
【００３６】
前記基材は、多孔性基材を用いることができ、通常、多孔性基材は、電気化学素子の分離膜素材として使用可能なものであれば、特に制限なく使用が可能である。このような多孔性基材としては、例えば、ポリオレフィン、ポリエチレンテレフタレート、ポリブチレンテレフタレート、ポリアセタール、ポリアミド、ポリカーボネート、ポリイミド、ポリエーテルエーテルケトン、ポリエーテルスルホン、ポリフェニレンオキシド、ポリフェニレンスルフィド、ポリエチレンナフタレンのような高分子樹脂のうち少なくとも何れか１つで形成された不織布又は多孔性高分子フィルム又はこのうち２以上の積層物などがあるが、特にこれらに限定されるものではない。
【００３７】
前記コーティング層は、分離膜とゲルポリマー電解質との密着力を向上させ、無機物粒子を基材にコーティングさせて電池の耐久性を強化するためのものであって、前記基材の表面に形成され、有機バインダー及び無機物粒子を含む。
【００３８】
このとき、前記コーティング層の厚さは、０．１μｍから２０μｍであってよく、好ましくは０．５μｍから２０μｍ、より好ましくは１．０μｍから２０μｍであってよい。前記コーティング層の厚さが前記範囲内に形成される場合、分離膜の耐久性及び電解質との密着性をある程度の水準以上に維持することができ、電池内の抵抗が上昇することを防止し、リチウムイオンの移動を円滑に維持し得る。
【００３９】
従来には、分離膜の耐久性の向上及び伝導性の向上のために基材の表面に無機物粒子、及び前記無機物粒子が脱離されることを防止するためにバインダーを用いていた。しかし、既存のバインダーは、ゲルポリマー電解質と結合反応が行える官能基がなく、電解質と分離膜の間の密着力が低いので、電極と電解質の間の界面抵抗が低く、電池外部に衝撃が加えられると電池内部の短絡が誘導されるなどの安全性の問題があった。
【００４０】
前記のような問題点を解消するために、本発明では、エポキシ開環反応を介してゲルポリマー電解質と結合され得る有機バインダーを用いてコーティング層を形成した。
【００４１】
前記エポキシ開環反応が起こるために、有機バインダーは、エポキシ基、エポキシ基と開環反応が可能な官能基又はこれらの組み合わせを含み、前記オリゴマーもエポキシ基、エポキシ基と開環反応が可能な官能基又はこれらの組み合わせを含む。但し、有機バインダーとオリゴマーに全てエポキシ基だけ存在する場合、又はエポキシ基と開環反応が可能な官能基のみを含んでいる場合にはエポキシ開環反応がなされないので、有機バインダーにエポキシ基だけ存在する場合、前記オリゴマーはエポキシ基と開環反応が可能な官能基を含んでいなければならない。逆に、前記有機バインダーにエポキシ基と開環反応が可能な官能基だけ存在する場合、前記オリゴマーはエポキシ基を含んでいなければならない。
【００４２】
エポキシ開環反応を経て分離膜とゲルポリマー電解質が結合されれば、ゲルポリマー電解質が分離膜界面に均一に接着されるので、界面抵抗が減少し、リチウムイオンの伝達特性が向上されるので、電池の容量特性が改善し得る。
【００４３】
また、前記分離膜とゲルポリマー電解質の間の密着力が向上すれば、二次電池の機械的強度が向上され、外部衝撃を受ける場合にも電池短絡現象を防止し、熱暴走現象又は発火現象を抑制することができるので、電池の安全性が改善し得る。
【００４４】
前記エポキシ基と開環反応が可能な官能基は、水酸基（ＯＨ）、カルボン酸基（ＣＯＯＨ）、アミン基、イソシアネート基、メルカプタン基及びイミド基よりなる群から選択される少なくとも１つ以上の官能基であってよい。
【００４５】
より具体的には、アミン基は、−ＮＲ１Ｒ２で表されてよく、前記Ｒ１及びＲ２はそれぞれ独立して水素（Ｈ）、炭素数１から１０の置換又は非置換された直鎖型アルキル基及び炭素数１から１０の置換又は非置換された環状アルキル基よりなる群から選択される少なくとも１つ以上であってよい。
【００４６】
より具体的には、イミド基は、−Ｒ３−ＣＯ−Ｎ（Ｒ４）−ＣＯ−Ｒ５で表されてよく、前記Ｒ３からＲ５はそれぞれ独立して水素（Ｈ）、炭素数１から１０の置換又は非置換された直鎖型アルキル基及び炭素数１から１０の置換又は非置換された環状アルキル基よりなる群から選択される少なくとも１つ以上であってよい。
【００４７】
一方、前記有機バインダーは、当該技術分野でよく知られている一般的な有機バインダー、例えば、ＰＶｄＦ（ポリフッ化ビニリデン（Ｐｏｌｙ（Ｖｉｎｙｌｉｄｅｎｅ Ｆｌｕｏｒｉｄｅ）））、ＰＶｄＦ−ｃｏ−ＨＦＰ（ポリフッ化ビニリデン（Ｐｏｌｙ（Ｖｉｎｙｌｉｄｅｎｅ Ｆｌｕｏｒｉｄｅ））とヘキサフルオロプロピレン（Ｈｅｘａ Ｆｌｕｏｒｏ Ｐｒｏｐｙｌｅｎｅ）の共重合体）などにエポキシ基及び／又はエポキシ基と開環反応可能な官能基が置換されたバインダーが用いられ得る。より具体的には、前記有機バインダーは、前記官能基以外に、ハロゲン元素（Ｆ、Ｃｌ、Ｂｒ、Ｉ）が少なくとも１つ以上置換された炭素数１から５のアルキレン基、炭素数１から５のアルキレンオキシド基、イミド基、セルロイドよりなる群から選択される少なくとも１つ以上を含む単位をさらに含んでよい。
【００４８】
このとき、前記単位からなる主鎖にエポキシ基、エポキシ基と開環反応が可能な官能基又はこれらの組み合わせが置換されてよい。具体的には、前記主鎖に位置する水素（Ｈ）がエポキシ基、エポキシ基と開環反応が可能な官能基又はこれらの組み合わせで置換されてよく、前記置換された程度はモル％で計算されてよい。但し、付着される官能基の個数や位置が特定されるものではない。
【００４９】
例えば、前記ハロゲン元素が少なくとも１つ以上置換されたアルキレン基を含む単位は、下記化学式Ｘ−１又はＸ−２で表される単位の中から選択される少なくとも１つ以上で表されてよい。
【００５０】
【化１】
2021504922.tif 000002
【００５１】
前記化学式Ｘ−１で、前記ｍ１は１から１０，０００の整数、好ましくは、１から７，５００の整数、より好ましくは１から５，０００の整数である。
【００５２】
【化２】
2021504922.tif 000003
【００５３】
前記化学式Ｘ−２で、前記ｍ２及びｍ３はそれぞれ独立して１から１０，０００の整数、好ましくは、１から７，５００の整数、より好ましくは１から５，０００の整数である。
【００５４】
例えば、アルキレンオキシド基を含む単位は、下記化学式Ｘ−３のとおり表されてよい。
【００５５】
【化３】
2021504922.tif 000004
【００５６】
前記化学式Ｘ−３で、前記ｍ４は１から１０，０００の整数、好ましくは、１から７，５００の整数、より好ましくは１から５，０００の整数である。
【００５７】
例えば、前記ハロゲン元素が置換されたアルキレンオキシド基を含む単位は、下記化学式Ｘ−４のとおり表されてよい。
【００５８】
【化４】
2021504922.tif 000005
【００５９】
前記化学式Ｘ−４で、前記ｍ５は１から１０，０００の整数、好ましくは、１から７，５００の整数、より好ましくは１から５，０００の整数である。
【００６０】
例えば、前記イミド基を含む単位は、下記化学式Ｘ−５のとおり表されてよい。
【００６１】
【化５】
2021504922.tif 000006
【００６２】
前記化学式Ｘ−５で、前記ｍ６は１から１０，０００の整数、好ましくは、１から７，５００の整数、より好ましくは１から５，０００の整数である。
【００６３】
例えば、前記セルロースを含む単位は、下記化学式Ｘ−６のとおり表されてよい。
【００６４】
【化６】
2021504922.tif 000007
【００６５】
前記化学式Ｘ−６で、前記ｍ７は１から１０，０００の整数、好ましくは、１から７，５００の整数、より好ましくは１から５，０００の整数である。
【００６６】
前記有機バインダーは、前記コーティング層１００重量部に対して１重量部から８０重量部、好ましくは５重量部から６０重量部、より好ましくは５重量部から４０重量部で含まれてよい。前記有機バインダーが前記範囲内に含まれる場合、コーティング層に含まれている無機物粒子の脱離を防止することができ、ゲルポリマー電解質を構成するオリゴマーとの接着力もある程度の水準以上に維持することができる。
【００６７】
前記無機物粒子は、粒子間の空間（ｉｎｔｅｒｓｔｉｔｉａｌ ｖｏｌｕｍｅ）を形成してマイクロ単位の気孔を形成する役割を担うと同時に、物理的形態を維持することができる一種のスペーサ（ｓｐａｃｅｒ）の役割を兼ねるようになる。また、前記無機物粒子は、リチウムイオンを伝達及び移動させることができるので、リチウムイオン伝導度を向上させることができる。このとき、無機物粒子の大きさ及び無機物粒子の含量を調節することにより、マイクロ単位の気孔を形成することができ、且つ気孔の大きさ及び気孔度を調節することができる。
【００６８】
前記無機物粒子は、当業界で通常用いられる無機物粒子を含んでよい。例えば、前記無機物粒子は、Ｓｉ、Ａｌ、Ｔｉ、Ｚｒ、Ｓｎ、Ｃｅ、Ｍｇ、Ｃａ、Ｚｎ、Ｙ、Ｐｂ、Ｂａ、Ｈｆ、及びＳｒよりなる群から選択された少なくとも１つ以上の元素を含んでよく、好ましくは、Ｓｉ、Ａｌ、Ｔｉ及びＺｒよりなる群から選択された少なくとも１つ以上の元素を含んでよい。
【００６９】
より具体的には、前記無機物粒子は、ＳｉＯ２、Ａｌ２Ｏ３、ＴｉＯ２、ＺｒＯ２、ＳｎＯ２、ＣｅＯ２、ＭｇＯ、ＣａＯ、ＺｎＯ、Ｙ２Ｏ３、Ｐｂ（Ｚｒ、Ｔｉ）Ｏ３（ＰＺＴ）、Ｐｂ（１−ａ１）Ｌａａ１Ｚｒ（１−ｂ１）Ｔｉｂ１Ｏ３（０≦ａ１≦１、０≦ｂ１≦１、ＰＬＺＴ）、ＰＢ（Ｍｇ３Ｎｂ２／３）Ｏ３−ＰｂＴｉＯ３（ＰＭＮ−ＰＴ）、ＢａＴｉＯ３、ＨｆＯ２（ｈａｆｎｉａ）、ＳｒＴｉＯ３などがあり、前記羅列された無機物は、一般に２００℃以上の高温になっても物理的特性が変わらない特性を有している。より好ましくは、前記無機物粒子はＳｉＯ２、Ａｌ２Ｏ３、ＴｉＯ２及びＺｒＯ２よりなる群から選択された少なくとも１つ以上の無機物を含んでよい。
【００７０】
前記無機物粒子は、前記コーティング層１００重量部に対して２０重量部から９９重量部、好ましくは４０重量部から９５重量部、より好ましくは６０重量部から９５重量部で含まれてよい。前記無機物粒子が前記範囲内に含まれる場合、コーティング層から前記無機物粒子が脱離されることを防止することができながらも、二次電池用分離膜の耐久性が向上され得る。
【００７１】
次に、ゲルポリマー電解質に対して説明する。
【００７２】
前記ゲルポリマー電解質は、前記正極と負極及び分離膜の間に配置されてよく、オリゴマーが重合されて形成されてよい。
【００７３】
より具体的には、前記オリゴマーは、エポキシ基、エポキシ基と開環反応が可能な官能基又はこれらの組み合わせを含む。前記オリゴマーを用いる場合、オリゴマー間のエポキシ開環反応を介して熱重合されるのはもちろん、前記分離膜コーティング層に含まれた有機バインダーともエポキシ開環反応を介して結合され得る。
【００７４】
一方、既存のラジカル重合反応を介して重合反応をするオリゴマーの場合、重合開始剤を必須に用いてこそ重合反応を介して結合され得た。しかし、ラジカル重合開始剤として用いられるアゾ系（ａｚｏ）、ペルオキシド系（ｐｅｒｏｘｉｄｅ）化合物などの場合、硬化反応の途中、電池内部にガスを発生させて電池の安全性を低下させるという問題点があった。
【００７５】
一方、本発明のゲルポリマー電解質に用いられるオリゴマーは、エポキシ開環反応を介して重合されるオリゴマーであって、既存のオリゴマーを重合するときに用いられる重合開始剤などを用いなくとも重合反応を行うことができる。したがって、重合反応を介して硬化される間にも電池内部にガスが発生しないので、電池の膨張現象（ｓｗｅｌｌｉｎｇ）及びこれから誘導される電極短絡現象などを予め防止し、電池の安全性を改善させ得る。
【００７６】
具体的には、前記オリゴマーは、アルキレンオキシド基を含む単位及びアミン基を含む単位よりなる群から選択される少なくとも１つ以上の単位を含み、前記単位からなる主鎖にエポキシ基及びエポキシ基と開環反応が可能な官能基又はこれらの組み合わせが置換されるものであってよい。
【００７７】
例えば、前記オリゴマーは、下記化学式２及び化学式３で表される化合物よりなる群から選択される少なくとも１つ以上の化合物を含んでよい。
【００７８】
【化７】
2021504922.tif 000008
【００７９】
前記ｎ１は２から１０，０００の整数であり、好ましくは２から７，５００の整数、より好ましくは２から５，０００の整数であってよい。
【００８０】
【化８】
2021504922.tif 000009
【００８１】
前記化学式３で、前記Ｒ６からＲ１１は炭素数１から５の置換又は非置換されたアルキレン基であり、前記Ｒ１２からＲ１６はそれぞれ独立して水素（Ｈ）、炭素数１から１０の置換又は非置換されたアルキル基、−ＮＲ１７Ｒ１８及び−Ｒ１９ＮＲ２０Ｒ２１よりなる群から選択される少なくとも１つ以上のものであり、Ｒ１９は炭素数１から５の置換又は非置換されたアルキレン基であり、Ｒ１７、Ｒ１８、Ｒ２０、Ｒ２１はそれぞれ独立して水素（Ｈ）、炭素数１から５の置換又は非置換されたアルキル基及び−Ｒ２２ＮＨ２であって、前記Ｒ２２は炭素数１から５の置換又は非置換されたアルキレン基であり、前記ｎ２は１から１０，０００、好ましくは１から７，５００、より好ましくは１から５，０００の整数である。
【００８２】
一方、前記オリゴマーが化学式２で表される化合物及び化学式３で表される化合物を全て含む場合、前記化学式２で表される化合物及び化学式３で表される化合物は（３０〜１００）：（０〜７０）の重量比、好ましくは（４０〜９５）：（５〜６０）の重量比で混合されてよい。前記オリゴマーを前記重量比で混合して用いると、オリゴマーで形成されるポリマーの機械的物性が向上されるので、ゲルポリマー電解質の漏液を防止することができ、分離膜との密着力が改善され得る。
【００８３】
より具体的には、前記化学式３で表される化合物は、下記化学式３−１から化学式３−３で表される化合物よりなる群から選択される少なくとも１つ以上の化合物を含むものであってよい。
【００８４】
【化９】
2021504922.tif 000010
【００８５】
前記化学式３−１で、前記ｎ２は１から１０，０００の整数である。
【００８６】
【化１０】
2021504922.tif 000011
【００８７】
前記化学式３−２で、前記ｎ２は１から１０，０００の整数である。
【００８８】
【化１１】
2021504922.tif 000012
【００８９】
前記化学式３−３で、前記ｎ２は１から１０，０００の整数である。
【００９０】
前記ｎ２は好ましくは１から１０，０００の整数、より好ましくは、１から７，５００の整数であってよい。
【００９１】
前記化学式２又は化学式３で表されるオリゴマーの重量平均分子量（Ｍｗ）は、約１００から１，０００，０００であってよい。好ましくは１００から９００，０００、より好ましくは３００から８００，０００のものであってよい。前記オリゴマーが前記範囲の重量平均分子量を有すると、硬化され形成されるゲルポリマー電解質が安定的に形成されるので、電池内の機械的性能が改善され、電池の外部衝撃によって発生し得る発熱及び発火現象を抑制することができ、発熱及び発火によって起こり得る爆発現象も制御することができる。また、電解質の漏液現象と揮発現象を抑制することができるので、リチウム二次電池の高温安全性も大きく向上され得る。
【００９２】
一方、前記ゲルポリマー電解質用組成物は、前記オリゴマー以外にリチウム塩、非水性有機溶媒を含んでよい。
【００９３】
前記リチウム塩は、リチウム二次電池用電解質に通常用いられるものが制限なく用いられてよい。例えば、前記カチオンとしてＬｉ＋を含み、アニオンとしてＦ−、Ｃｌ−、Ｂｒ−、Ｉ−、ＮＯ３−、Ｎ（ＣＮ）２−、ＢＦ４−、ＣｌＯ４−、ＡｌＯ４−、ＡｌＣｌ４−、ＰＦ６−、ＳｂＦ６−、ＡｓＦ６−、ＢＦ２Ｃ２Ｏ４−、ＢＣ４Ｏ８−、（ＣＦ３）２ＰＦ４−、（ＣＦ３）３ＰＦ３−、（ＣＦ３）４ＰＦ２−、（ＣＦ３）５ＰＦ−、（ＣＦ３）６Ｐ−、ＣＦ３ＳＯ３−、Ｃ４Ｆ９ＳＯ３−、ＣＦ３ＣＦ２ＳＯ３−、（ＣＦ３ＳＯ２）２Ｎ−、（Ｆ２ＳＯ２）２Ｎ−、ＣＦ３ＣＦ２（ＣＦ３）２ＣＯ−、（ＣＦ３ＳＯ２）２ＣＨ−、ＣＦ３（ＣＦ２）７ＳＯ３−、ＣＦ３ＣＯ２−、ＣＨ３ＣＯ２−、ＳＣＮ−及び（ＣＦ３ＣＦ２ＳＯ２）２Ｎ−よりなる群から選択される少なくとも何れか１つを含んでよい。前記リチウム塩は、１種又は必要に応じて２種以上を混合して用いてもよい。前記リチウム塩は、ゲルポリマー電解質用組成物の０．８Ｍから２Ｍ、具体的に０．８Ｍから１．５Ｍの濃度で含んでよい。但し、必ずしも前記濃度範囲に限定されず、ゲルポリマー電解質用組成物のうち他の成分により２Ｍ以上の高濃度で含んでもよい。
【００９４】
前記非水性有機溶媒は、リチウム二次電池用電解質に通常用いられるものを制限なく用いることができる。例えば、エーテル化合物、エステル化合物、アミド化合物、線状カーボネート化合物、又は環状カーボネート化合物などをそれぞれ単独に又は２種以上混合して用いることができる。その中で代表的には環状カーボネート化合物、線状カーボネート化合物、又はこれらの混合物を含んでよい。
【００９５】
前記環状カーボネート化合物の具体的な例としては、エチレンカーボネート（ｅｔｈｙｌｅｎｅ ｃａｒｂｏｎａｔｅ、ＥＣ）、プロピレンカーボネート（ｐｒｏｐｙｌｅｎｅ ｃａｒｂｏｎａｔｅ、ＰＣ）、１，２−ブチレンカーボネート、２，３−ブチレンカーボネート、１，２−ペンチレンカーボネート、２，３−ペンチレンカーボネート、ビニレンカーボネート及びフルオロエチレンカーボネート（ＦＥＣ）よりなる群から選択される何れか１つ又はこれらのうち２種以上の混合物がある。また、前記線状カーボネート化合物の具体的な例としては、ジメチルカーボネート（ｄｉｍｅｔｈｙｌ  ｃａｒｂｏｎａｔｅ、ＤＭＣ）、ジエチルカーボネート（ｄｉｅｔｈｙｌ  ｃａｒｂｏｎａｔｅ、ＤＥＣ）、ジプロピルカーボネート、エチルメチルカーボネート（ＥＭＣ）、メチルプロピルカーボネート及びエチルプロピルカーボネートよりなる群から選択される何れか１つ又はこれらのうち２種以上の混合物などが代表的に用いられてもよいが、これらに限定されるのではない。
【００９６】
特に、前記カーボネート系有機溶媒のうち、高粘度の有機溶媒として誘電率が高く、電解質内のリチウム塩をよく解離させるものとして知られているエチレンカーボネート及びプロピレンカーボネートのような環状カーボネートが用いられてよく、このような環状カーボネートに加え、ジメチルカーボネート及びジエチルカーボネートのような低粘度、低誘電率の線状カーボネートを適当な割合で混合して用いると、高い電気伝導率を有する電解質を製造することができる。
【００９７】
また、前記非水性有機溶媒のうち、エーテル化合物としては、ジメチルエーテル、ジエチルエーテル、ジプロピルエーテル、メチルエチルエーテル、メチルプロピルエーテル及びエチルプロピルエーテルよりなる群から選択される何れか１つ又はこれらのうち２種以上の混合物を用いることができるが、これらに限定されるのではない。
【００９８】
そして、前記非水性有機溶媒のうち、エステル化合物としては、メチルアセテート、エチルアセテート、プロピルアセテート、メチルプロピオネート、エチルプロピオネート、プロピルプロピオネート、ブチルプロピオネートのような線状エステル；及びγ−ブチロラクトン、γ−バレロラクトン、γ−カプロラクトン、σ−バレロラクトン、ε−カプロラクトンのような環状エステルよりなる群から選択される何れか１つ又はこれらのうち２種以上の混合物を用いることができるが、これらに限定されるものではない。
【００９９】
次に、正極に対して説明する。
【０１００】
具体的には、正極は、正極集電体の上に、正極活物質、バインダー、導電材及び溶媒などを含む正極活物質スラリーをコーティングして製造してもよい。
【０１０１】
前記正極集電体は、一般に３μｍから５００μｍの厚さを有し、当該電池に化学的変化を誘発することなく、導電性を有するものであれば特に制限されるものではなく、例えば、ステンレス鋼、アルミニウム、ニッケル、チタン、焼成炭素、又はアルミニウムやステンレス鋼の表面にカーボン、ニッケル、チタン、銀などで表面処理をしたものなどが用いられてよい。
【０１０２】
前記正極活物質は、リチウムの可逆的なインタカレーション及びデインターカレーションが可能な化合物であって、具体的にはコバルト、マンガン、ニッケル又はアルミニウムのような１種以上の金属とリチウムを含むリチウム複合金属酸化物を含んでよい。より具体的には、前記リチウム複合金属酸化物は、リチウム−マンガン系酸化物（例えば、ＬｉＭｎＯ２、ＬｉＭｎ２Ｏ４など）、リチウム−コバルト系酸化物（例えば、ＬｉＣｏＯ２など）、リチウム−ニッケル系酸化物（例えば、ＬｉＮｉＯ２など）、リチウム−ニッケル−マンガン系酸化物（例えば、ＬｉＮｉ１−Ｙ１ＭｎＹ１Ｏ２（ここで、０＜Ｙ１＜１）、ＬｉＭｎ２−ｚ１Ｎｉｚ１Ｏ４（ここで、０＜Ｚ１＜２）など）、リチウム−ニッケル−コバルト系酸化物（例えば、ＬｉＮｉ１−Ｙ２ＣｏＹ２Ｏ２（ここで、０＜Ｙ２＜１）など）、リチウム−マンガン−コバルト系酸化物（例えば、ＬｉＣｏ１−Ｙ３ＭｎＹ３Ｏ２（ここで、０＜Ｙ３＜１）、ＬｉＭｎ２−ｚ２Ｃｏｚ２Ｏ４（ここで、０＜Ｚ２＜２）など）、リチウム−ニッケル−マンガン−コバルト系酸化物（例えば、Ｌｉ（Ｎｉｐ１Ｃｏｑ１Ｍｎｒ１）Ｏ２（ここで、０＜ｐ１＜１、０＜ｑ１＜１、０＜ｒ１＜１、ｐ１＋ｑ１＋ｒ１＝１）又はＬｉ（Ｎｉｐ２Ｃｏｑ２Ｍｎｒ２）Ｏ４（ここで、０＜ｐ２＜２、０＜ｑ２＜２、０＜ｒ２＜２、ｐ２＋ｑ２＋ｒ２＝２）など）、又はリチウム−ニッケル−コバルト−遷移金属（Ｍ）酸化物（例えば、Ｌｉ（Ｎｉｐ３Ｃｏｑ３Ｍｎｒ３ＭＳ１）Ｏ２（ここで、ＭはＡｌ、Ｆｅ、Ｖ、Ｃｒ、Ｔｉ、Ｔａ、Ｍｇ及びＭｏよりなる群から選択され、ｐ３、ｑ３、ｒ３及びｓ１はそれぞれ独立した元素の原子分率であって、０＜ｐ３＜１、０＜ｑ３＜１、０＜ｒ３＜１、０＜ｓ１＜１、ｐ３＋ｑ３＋ｒ３＋ｓ１＝１である）など）などを挙げることができ、これらのうち何れか１つ又は２つ以上の化合物が含まれてよい。
【０１０３】
この中でも、電池の容量特性及び安定性を高めることができるという点で、前記リチウム複合金属酸化物は、ＬｉＣｏＯ２、ＬｉＭｎＯ２、ＬｉＮｉＯ２、リチウムニッケルマンガンコバルト酸化物（例えば、Ｌｉ（Ｎｉ０．６Ｍｎ０．２Ｃｏ０．２）Ｏ２、Ｌｉ（Ｎｉ０．５Ｍｎ０．３Ｃｏ０．２）Ｏ２、又はＬｉ（Ｎｉ０．８Ｍｎ０．１Ｃｏ０．１）Ｏ２など）、又はリチウムニッケルコバルトアルミニウム酸化物（例えば、ＬｉＮｉ０．８Ｃｏ０．１５Ａｌ０．０５Ｏ２など）などであってよく、リチウム複合金属酸化物を形成する構成元素の種類及び含量比の制御による改善効果の顕著さを考慮すると、前記リチウム複合金属酸化物は、Ｌｉ（Ｎｉ０．６Ｍｎ０．２Ｃｏ０．２）Ｏ２、Ｌｉ（Ｎｉ０．５Ｍｎ０．３Ｃｏ０．２）Ｏ２、Ｌｉ（Ｎｉ０．７Ｍｎ０．１５Ｃｏ０．１５）Ｏ２又はＬｉ（Ｎｉ０．８Ｍｎ０．１Ｃｏ０．１）Ｏ２などであってよく、これらのうち何れか１つ又は２つ以上の混合物が用いられてよい。
【０１０４】
前記正極活物質は、正極活物質スラリー中の溶媒を除いた固形分の全重量を基準として６０重量％から９８重量％、好ましくは７０重量％から９８重量％、より好ましくは８０重量％から９８重量％で含まれてよい。
【０１０５】
前記バインダーは、活物質と導電材などの結合と集電体に対する結合を助ける成分である。具体的には、ポリフッ化ビニリデン、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン（ＰＥ）、ポリプロピレン、エチレン−プロピレン−ジエンターポリマー（ＥＰＤＭ）、スルホン化ＥＰＤＭ、スチレン−ブタジエンゴム、フッ素ゴム、多様な共重合体などを挙げることができる。通常、前記バインダーは、正極活物質スラリー中の溶媒を除いた固形分の全重量を基準として１重量％から２０重量％、好ましくは１重量％から１５重量％、より好ましくは１重量％から１０重量％で含まれてよい。
【０１０６】
前記導電材は、正極活物質の導電性をさらに向上させるための成分である。前記導電材は、当該電池に化学的変化を誘発することなく、導電性を有するものであれば特に制限されるものではなく、例えば、グラファイト；カーボンブラック、アセチレンブラック、ケッチェンブラック、チャンネルブラック、ファーネスブラック、ランプブラック、サーマルブラックなどの炭素系物質；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などが用いられてもよい。市販されている導電材の具体的な例としては、アセチレンブラック系の製品など（シェブロンケミカルカンパニー（Ｃｈｅｖｒｏｎ  Ｃｈｅｍｉｃａｌ  Ｃｏｍｐａｎｙ）、デンカブラック（Ｄｅｎｋａ  Ｓｉｎｇａｐｏｒｅ  Ｐｒｉｖａｔｅ  Ｌｉｍｉｔｅｄ）又はガルフオイルカンパニー（Ｇｕｌｆ  Ｏｉｌ  Ｃｏｍｐａｎｙ））、ケッチェンブラック（Ｋｅｔｊｅｎｂｌａｃｋ）、ＥＣ系の製品（アルマックカンパニー（Ａｒｍａｋ  Ｃｏｍｐａｎｙ））、ブルカン（Ｖｕｌｃａｎ）ＸＣ−７２（キャボットカンパニー（Ｃａｂｏｔ  Ｃｏｍｐａｎｙ））及びスーパー（Ｓｕｐｅｒ）Ｐ（Ｔｉｍｃａｌ社）などがある。前記導電材は、正極活物質スラリー中の溶媒を除いた固形分の全重量を基準として１重量から２０重量％、好ましくは１重量から１５重量％、より好ましくは１重量から１０重量％で含まれてもよい。
【０１０７】
前記溶媒は、ＮＭＰ（Ｎ−メチル−２−ピロリドン（Ｎ−ｍｅｔｈｙｌ−２−ｐｙｒｒｏｌｉｄｏｎｅ））などの有機溶媒を含んでもよく、前記正極活物質、及び選択的にバインダー及び導電材などを含む際に好適な粘度となる量で用いられてよい。例えば、正極活物質、及び選択的にバインダー及び導電材を含む固形分の濃度が５重量％から７０重量％、好ましくは１０重量％から６０重量％、より好ましくは１５重量％から５０重量％となるように含まれてよい。
【０１０８】
次に、負極に対して説明する。
【０１０９】
前記負極は、例えば、負極集電体上に負極活物質、バインダー、導電材及び溶媒などを含む負極活物質スラリーをコーティングして製造することができる。
【０１１０】
前記負極集電体は、一般に３μｍから５００μｍの厚さを有する。このような負極集電体は、当該電池に化学的変化を誘発することなく、高い導電性を有するものであれば特に制限されるものではなく、例えば、銅、ステンレス鋼、アルミニウム、ニッケル、チタン、焼成炭素、銅やステンレス鋼の表面にカーボン、ニッケル、チタン、銀などで表面処理したもの、アルミニウム−カドミウム合金などが用いられてよい。また、正極集電体と同様に、表面に微細な凹凸を形成することで負極活物質の結合力を強化させてもよく、フィルム、シート、箔、網、多孔質体、発泡体、不織布体などの多様な形態で用いられてよい。
【０１１１】
前記負極活物質としては、天然黒鉛、人造黒鉛、炭素質材料；リチウム含有チタン複合酸化物（ＬＴＯ）、Ｓｉ、Ｓｎ、Ｌｉ、Ｚｎ、Ｍｇ、Ｃｄ、Ｃｅ、Ｎｉ又はＦｅである金属類（Ｍｅ）；前記金属類（Ｍｅ）から構成される合金類；前記金属類（Ｍｅ）の酸化物（ＭｅＯｘ）；及び前記金属類（Ｍｅ）と炭素との複合体よりなる群から選択された１種又は２種以上の負極活物質を挙げることができる。
【０１１２】
前記負極活物質は、負極活物質スラリー中の溶媒を除いた固形分の全重量を基準として６０重量％から９８重量％、好ましくは７０重量％から９８重量％、より好ましくは８０重量％から９８重量％で含まれてよい。
【０１１３】
前記バインダー、導電材及び溶媒に対する内容は前述した内容と同一なので、具体的な説明を省略する。
【０１１４】
本発明の他の実施形態によれば、前記リチウム二次電池を単位セルとして含む電池モジュール及びこれを含む電池パックを提供する。前記電池モジュール及び電池パックは、高容量、高いレート特性及びサイクル特性を有する前記リチウム二次電池を含むので、電気自動車、ハイブリッド電気自動車、プラグインハイブリッド電気自動車及び電力貯蔵用システムよりなる群から選択される中大型デバイスの電源に用いられてよい。
【０１１５】
＜リチウム二次電池の製造方法＞
次に、本発明によるリチウム二次電池の製造方法に対して説明する。前記リチウム二次電池の製造方法は、（１）正極、負極及び分離膜からなる電極組立体を電池ケースに挿入する段階；及び（２）前記電池ケースにオリゴマーを含むゲルポリマー電解質用組成物を電池ケース内に注液した後、熱重合させる段階を含む。一方、前記熱重合段階で有機バインダーの官能基とオリゴマーの官能基がエポキシ開環反応をして、前記有機バインダーと前記オリゴマーが結合される。以下、各段階に対して説明する。
【０１１６】
（１）電極組立体の挿入段階
先ず、正極、負極及びエポキシ基、エポキシ基と開環反応が可能な官能基又はこれらの組み合わせを含む有機バインダー及び無機物粒子を含むコーティング層を含む分離膜を準備する。その後、前記正極、負極及び前記正極と負極の間に分離膜を介在させて電極組立体を準備する。このとき準備した電極組立体を電池ケースに挿入させる。前記電池ケースは、当該技術分野で用いられる多様な電池ケースが制限なしに用いられてよく、例えば、円筒状、角形、パウチ（ｐｏｕｃｈ）型又はコイン（ｃｏｉｎ）型の電池ケースなどが用いられてよい。
【０１１７】
前記準備される正極、負極及び分離膜構成に対する内容は、前記に記載されている内容と同一なので、具体的な記載を省略する。
【０１１８】
（２）ゲルポリマー電解質用組成物の注液後の熱重合段階
次に、前記電極組立体が挿入された電池ケースに、前記エポキシ基、エポキシ基と開環反応が可能な官能基又はこれらの組み合わせを含むオリゴマーを含むゲルポリマー電解質用組成物を電池ケース内に注液した後、加熱させて熱重合させる。
【０１１９】
既存のゲルポリマー電解質の場合、オリゴマーが含まれた組成物を硬化させてゲルポリマー電解質を形成するためには重合開始剤を用いていた。しかし、熱／光重合開始剤として用いられるペルオキシド系化合物などの場合、反応される途中、副産物としてガスを発生させるため電池の膨張現象（ｓｗｅｌｌｉｎｇ）などが発生し、電池の高温安全性を阻害するという問題点があった。
【０１２０】
しかし、本発明のようにエポキシ開環反応を用いた熱重合反応でゲルポリマー電解質を形成する場合、熱／光重合開始剤がなくても、熱を加えるとき、エポキシ開環反応が進められ、オリゴマーを重合させてゲルポリマー電解質を形成させることができる。一方、前記オリゴマーが熱重合される過程において、有機バインダーの官能基も前記オリゴマーの官能基とエポキシ開環反応を起こすことができるため、有機バインダーと前記オリゴマーが結合され得る。
【０１２１】
したがって、重合開始剤を用いなくともゲルポリマー電解質用組成物を硬化させるので、ゲルポリマー電解質を形成する同時に分離膜に含まれたコーティング層上の有機バインダーもともに結合され、分離膜とゲルポリマー電解質の間の密着力が向上され得る。
【０１２２】
以下、具体的な実施例を介して本発明をより具体的に説明する。但し、下記実施例は、本発明の理解を助けるための例示に過ぎず、本発明の範囲を限定するものではない。本記載の範疇及び技術思想の範囲内で多様な変更及び修正が可能であることは当業者において明白なことであり、このような変形及び修正が特許請求の範囲に属することは当然である。
【０１２３】
［実施例］
１．実施例１
（１）基材の製造
ポリエチレン１００ｇ、気孔形成剤としてポリビニルアルコール２０ｇを混合して混合物を形成した。前記混合物を極性溶媒であるジメチルホルムアミドに約１：１０重量部の割合で溶解させて高分子溶液を形成した。前記高分子溶液をガラス板の上にキャスティングした後、約１００℃のオーブン内に入れ、約３０分間乾燥して高分子フィルムを収得した。その後、前記高分子フィルムを水に浸漬することによりポリビニルアルコール（ＰＶＡ）を抽出することで多孔性基材を製造した。
【０１２４】
（２）コーティング層組成物の製造
無機物粒子としてアルミニウムオキシド（Ａｌ２Ｏ３）を２７ｇ、有機バインダーとして、エポキシ基が０．５モル％置換されたポリビニリデンフルオライド（以下、ＰＶｄＦ、重量平均分子量：５０，０００）３ｇを７２．１ｍｌのＮ−メチルピロール溶液に入れることでコーティング層組成物を製造した。
【０１２５】
（３）二次電池用分離膜の製造
前記コーティング層組成物を前記多孔性基材上にコーティングし、約３０秒間乾燥して二次電池用分離膜を製造した。
【０１２６】
２．実施例２
前記実施例１で、有機バインダーとしてエチレンイミド基（−ＣＨ２ＣＨ２ＮＨ２）が０．５モル％置換されたＰＶｄＦ（重量平均分子量：１００，０００）を用いたことを除き、同一の方法で二次電池用分離膜を製造した。
【０１２７】
［比較例］
１．比較例１
前記実施例１で、コーティング層が形成されていない多孔性基材を二次電池用分離膜として準備した。
【０１２８】
２．比較例２
前記実施例１で、有機バインダーとしてエポキシ基が置換されていないＰＶｄＦ（重量平均分子量：５０，０００）を用いたことを除き、同一の方法で二次電池用分離膜を製造した。
【０１２９】
［製造例］リチウム二次電池の製造
正極活物質として（Ｌｉ（Ｎｉ０．８Ｍｎ０．１Ｃｏ０．１）Ｏ２）９４重量％、導電材としてカーボンブラック（ｃａｒｂｏｎ ｂｌａｃｋ）３重量％、バインダーとしてポリビニリデンフルオライド（ＰＶｄＦ）３重量％を溶媒であるＮ−メチル−２−ピロリドン（ＮＭＰ）に添加し、正極活物質スラリーを製造した。前記正極活物質スラリーを厚さが２０μｍ程度の正極集電体であるアルミニウム（Ａｌ）薄膜に塗布し、乾燥して正極を製造した後、ロールプレス（ｒｏｌｌ ｐｒｅｓｓ）を実施して正極を製造した。
【０１３０】
負極活物質として炭素粉末、バインダーとしてＰＶｄＦ、導電材としてカーボンブラック（ｃａｒｂｏｎ ｂｌａｃｋ）をそれぞれ９６重量％、３重量％及び１重量％として溶媒であるＮＭＰに添加し、負極活物質スラリーを製造した。前記負極活物質スラリーを厚さが１０μｍの負極集電体である銅（Ｃｕ）薄膜に塗布し、乾燥して負極を製造した後、ロールプレス（ｒｏｌｌ ｐｒｅｓｓ）を実施して負極を製造した。
【０１３１】
エチレンカーボネート（ＥＣ）：エチルメチルカーボネート（ＥＭＣ）＝３：７（体積比）に１Ｍ ＬｉＰＦ６が溶解された有機溶媒９４．９９ｇに、化学式２で表される化合物（重量平均分子量（Ｍｗ）＝５００）及び化学式３−３で表される化合物（重量平均分子量（Ｍｗ）＝１０，０００）を重量比７：３で混合した混合物を５ｇ添加して撹拌させた後、完全に溶解させてゲルポリマー電解質組成物を製造した。
【０１３２】
前記正極／分離膜／負極を順に積層した後、（分離膜は、実施例１、２及び比較例１、２により製造された分離膜を用いる）リチウム二次電池用ケース内に収納させ、前記リチウム二次電池用ケースにゲルポリマー電解質用組成物を注入した後、２日間常温で貯蔵した。その後、６０℃で２４時間加熱し（熱重合反応工程）実施例１、２及び比較例１、２によるリチウム二次電池をそれぞれ製造した。
【０１３３】
［実験例］
１．実験例１：初期容量測定の実験
実施例１及び２で製造されたリチウム二次電池と比較例１及び２で製造されたリチウム二次電池のそれぞれに対し、１００ｍＡの電流（０．１Ｃ ｒａｔｅ）でフォーメーション（ｆｏｒｍａｔｉｏｎ）を進めた後、４．２Ｖ、３３３ｍＡ（０．３Ｃ、０．０５Ｃカットオフ）ＣＣ／ＣＶ充電と３Ｖ、３３３ｍＡ（０．３Ｃ）ＣＣ放電を３回繰り返した後、測定された３番目の放電容量を初期容量として選定した。その結果を表１に示した。
【０１３４】
【表１】
2021504922.tif 000013
【０１３５】
表１を検討してみると、実施例１及び２のリチウム二次電池の場合、ゲルポリマー電解質が安定的に形成され、分離膜との接着力が高いため、界面特性が改善されて初期容量がより大きなことを確認することができる。一方、比較例１及び２のリチウム二次電池の場合、相対的にゲルポリマー電解質と分離膜の間の接着力が低いため、界面抵抗が上昇してリチウム二次電池の初期容量が低く測定されることを確認することができる。
【０１３６】
２．実験例２：釘刺し試験（Ｎａｉｌ ｐｅｎｅｔｒａｔｉｏｎ ｔｅｓｔ）
２．５ｍｍの直径を有する金属材質の釘を完全に充電された実施例１及び２と比較例１及び２で製造されたリチウム二次電池に６００ｍｍ／分の速度で落下させた後、リチウム二次電池の表面にサーモカップル（ｔｈｅｒｍｏｓ−ｃｏｕｐｌｅ）を付着して発熱温度を測定し、発火可否を評価した。前記実験結果を表２に示した。
【０１３７】
【表２】
2021504922.tif 000014
【０１３８】
リチウム二次電池の外部的衝撃（金属釘による衝撃）によって、リチウム二次電池の内部に短絡が発生し、これから電池の発熱が発生するところ、このとき、発熱温度が高いほど発火可能性が高いため、安全性が脆弱なものと判断した。また、このような発熱が発火につながる場合、リチウム二次電池の安全性が低いものと評価した。前記表２によれば、本発明の実施例１、２のリチウム二次電池は発熱温度がいずれも５５℃以下と低く、発火現象も発生しないことを確認することができる。これと異なり、比較例１、２のリチウム二次電池は、発熱温度がいずれも１００℃以上で、実施例の場合より遥かに高く、発火現象も発生することを確認することができる。これは、実施例の場合、比較例より分離膜とゲルポリマー電解質の間の接着力が改善され、リチウム二次電池の機械的耐久性が向上され、外部衝撃による内部短絡の現象が抑制されたためであるとみられる。
【０１３９】
３．実験例３：高温安全性の評価（ホットボックステスト（ｈｏｔ ｂｏｘ ｔｅｓｔ））
実施例１及び２、比較例１及び２のリチウム二次電池をＳＯＣ（ＳｔａｔｅＯｆ  Ｃｈａｒｇｅ）１００％に完全に充電させた後、１５０℃で４時間放置し、発火するか否か、及び発火した場合、その発火が始まる時間を確認する実験を実施した。その結果を下記表３に示した。
【０１４０】
【表３】
2021504922.tif 000015
【０１４１】
前記表３で、Ｘは１５０℃で保管中に発火が起こらない場合を示し、Ｏは１５０℃で保管中に発火が起こった場合を示す。前記表３によれば、実施例１、２のリチウム二次電池は、完全充電の状態で高温貯蔵の時にも発熱反応が抑制され、熱暴走現象及び発火現象も発生しないことを確認することができる。一方、比較例１、２のリチウム二次電池の場合、ゲルポリマー電解質と分離膜との接着力が弱く界面安全性が低いため、１５０℃で保管する途中、発熱反応が抑制できず、熱暴走現象及び発火現象が連鎖して発生することを確認することができる。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
正極；
負極；
有機バインダー及び無機物粒子を含むコーティング層を含む分離膜；及び
オリゴマーが重合されて形成されるゲルポリマー電解質；を含み、
前記有機バインダーとゲルポリマー電解質がエポキシ開環反応を介して結合されているリチウム二次電池。
【請求項２】
前記有機バインダーは、エポキシ基、エポキシ基と開環反応が可能な官能基又はこれらの組み合わせを含む、請求項１に記載のリチウム二次電池。
【請求項３】
前記オリゴマーは、エポキシ基、エポキシ基と開環反応が可能な官能基又はこれらの組み合わせを含む、請求項１又は２に記載のリチウム二次電池。
【請求項４】
前記エポキシ基と開環反応が可能な官能基は、水酸基（ＯＨ）、カルボン酸基（ＣＯＯＨ）、アミン基、イソシアネート基、メルカプタン基及びイミド基よりなる群から選択される少なくとも１つ以上の官能基である、請求項２又は３に記載のリチウム二次電池。
【請求項５】
前記有機バインダーは、ハロゲン元素が少なくとも１つ以上置換された炭素数１から５のアルキレン基、炭素数１から５のアルキレンオキシド基、ハロゲン元素が少なくとも１つ以上置換された炭素数１から５のアルキレンオキシド基、イミド基及びセルロースよりなる群から選択される少なくとも１つ以上を含む単位を含み、
前記単位からなる主鎖にエポキシ基、エポキシ基と開環反応が可能な官能基又はこれらの組み合わせが置換される、請求項１から４の何れか一項に記載のリチウム二次電池。
【請求項６】
前記オリゴマーは、アルキレンオキシド基を含む単位及びアミン基を含む単位よりなる群から選択される少なくとも１つ以上の単位を含み、
前記単位からなる主鎖にエポキシ基及びエポキシと開環反応が可能な官能基又はこれらの組み合わせが置換される、請求項１から５の何れか一項に記載のリチウム二次電池。
【請求項７】
正極、負極及びエポキシ基、エポキシ基と開環反応が可能な官能基又はこれらの組み合わせを含む有機バインダー及び無機物粒子を含むコーティング層を含む分離膜からなる電極組立体を電池ケースに挿入する段階；及び
前記電池ケースに前記エポキシ基、エポキシ基と開環反応が可能な官能基又はこれらの組み合わせを含むオリゴマーを含むゲルポリマー電解質用組成物を電池ケース内に注液した後、熱重合させる段階；を含むリチウム二次電池の製造方法。
【請求項８】
前記オリゴマーが熱重合されるとき、前記有機バインダーの官能基とオリゴマーの官能基がエポキシ開環反応する、請求項７に記載のリチウム二次電池の製造方法。
【請求項９】
前記ゲルポリマー電解質用組成物は、開始剤を含まない、請求項７又は８に記載のリチウム二次電池の製造方法。
【請求項１０】
前記ゲルポリマー電解質用組成物は、エポキシ基、エポキシ基と開環反応が可能な官能基又はこれらの組み合わせを含むオリゴマー、リチウム塩、非水性有機溶媒からなる、請求項７から９の何れか一項に記載のリチウム二次電池の製造方法。
【手続補正２】
【補正対象書類名】明細書
【補正対象項目名】００２０
【補正方法】変更
【補正の内容】
【００２０】
前記有機バインダーは、ハロゲン元素が少なくとも１つ以上置換された炭素数１から５のアルキレン基、炭素数１から５のアルキレンオキシド基、ハロゲン元素が少なくとも１つ以上置換された炭素数１から５のアルキレンオキシド基、イミド基及びセルロースよりなる群から選択される少なくとも１つ以上を含む単位を含み、前記単位からなる主鎖にエポキシ基、エポキシ基と開環反応が可能な官能基又はこれらの組み合わせが置換されてよい。
【手続補正３】
【補正対象書類名】明細書
【補正対象項目名】００４７
【補正方法】変更
【補正の内容】
【００４７】
一方、前記有機バインダーは、当該技術分野でよく知られている一般的な有機バインダー、例えば、ＰＶｄＦ（ポリフッ化ビニリデン（Ｐｏｌｙ（Ｖｉｎｙｌｉｄｅｎｅ Ｆｌｕｏｒｉｄｅ）））、ＰＶｄＦ−ｃｏ−ＨＦＰ（ポリフッ化ビニリデン（Ｐｏｌｙ（Ｖｉｎｙｌｉｄｅｎｅ Ｆｌｕｏｒｉｄｅ））とヘキサフルオロプロピレン（Ｈｅｘａ Ｆｌｕｏｒｏ Ｐｒｏｐｙｌｅｎｅ）の共重合体）などにエポキシ基及び／又はエポキシ基と開環反応可能な官能基が置換されたバインダーが用いられ得る。より具体的には、前記有機バインダーは、前記官能基以外に、ハロゲン元素（Ｆ、Ｃｌ、Ｂｒ、Ｉ）が少なくとも１つ以上置換された炭素数１から５のアルキレン基、炭素数１から５のアルキレンオキシド基、イミド基、セルロースよりなる群から選択される少なくとも１つ以上を含む単位をさらに含んでよい。
【手続補正４】
【補正対象書類名】明細書
【補正対象項目名】００６３
【補正方法】変更
【補正の内容】
【００６３】
例えば、前記セルロースを含む単位は、下記化学式Ｘ−６のとおり表されてよい。
【手続補正５】
【補正対象書類名】明細書
【補正対象項目名】０１０２
【補正方法】変更
【補正の内容】
【０１０２】
前記正極活物質は、リチウムの可逆的なインタカレーション及びデインターカレーションが可能な化合物であって、具体的にはコバルト、マンガン、ニッケル又はアルミニウムのような１種以上の金属とリチウムを含むリチウム複合金属酸化物を含んでよい。より具体的には、前記リチウム複合金属酸化物は、リチウム−マンガン系酸化物（例えば、ＬｉＭｎＯ２、ＬｉＭｎ２Ｏ４など）、リチウム−コバルト系酸化物（例えば、ＬｉＣｏＯ２など）、リチウム−ニッケル系酸化物（例えば、ＬｉＮｉＯ２など）、リチウム−ニッケル−マンガン系酸化物（例えば、ＬｉＮｉ１−Ｙ１ＭｎＹ１Ｏ２（ここで、０＜Ｙ１＜１）、ＬｉＭｎ２−ｚ１Ｎｉｚ１Ｏ４（ここで、０＜Ｚ１＜２）など）、リチウム−ニッケル−コバルト系酸化物（例えば、ＬｉＮｉ１−Ｙ２ＣｏＹ２Ｏ２（ここで、０＜Ｙ２＜１）など）、リチウム−マンガン−コバルト系酸化物（例えば、ＬｉＣｏ１−Ｙ３ＭｎＹ３Ｏ２（ここで、０＜Ｙ３＜１）、ＬｉＭｎ２−ｚ２Ｃｏｚ２Ｏ４（ここで、０＜Ｚ２＜２）など）、リチウム−ニッケル−マンガン−コバルト系酸化物（例えば、Ｌｉ（Ｎｉｐ１Ｃｏｑ１Ｍｎｒ１）Ｏ２（ここで、０＜ｐ１＜１、０＜ｑ１＜１、０＜ｒ１＜１、ｐ１＋ｑ１＋ｒ１＝１）又はＬｉ（Ｎｉｐ２Ｃｏｑ２Ｍｎｒ２）Ｏ４（ここで、０＜ｐ２＜２、０＜ｑ２＜２、０＜ｒ２＜２、ｐ２＋ｑ２＋ｒ２＝２）など）、又はリチウム−ニッケル−コバルト−マンガン−遷移金属（Ｍ）酸化物（例えば、Ｌｉ（Ｎｉｐ３Ｃｏｑ３Ｍｎｒ３ＭＳ１）Ｏ２（ここで、ＭはＡｌ、Ｆｅ、Ｖ、Ｃｒ、Ｔｉ、Ｔａ、Ｍｇ及びＭｏよりなる群から選択され、ｐ３、ｑ３、ｒ３及びｓ１はそれぞれ独立した元素の原子分率であって、０＜ｐ３＜１、０＜ｑ３＜１、０＜ｒ３＜１、０＜ｓ１＜１、ｐ３＋ｑ３＋ｒ３＋ｓ１＝１である）など）などを挙げることができ、これらのうち何れか１つ又は２つ以上の化合物が含まれてよい。
【国際調査報告】
2021504922.tif 000016
2021504922.tif 000017
2021504922.tif 000018
2021504922.tif 000019